(57)【特許請求の範囲】
【請求項１】
作業用模型により採取するワックスパターンにおいて、スプレー線は合成樹脂からなり先端に繊維を付着して該繊維に液状ワックスを滲み込ませて形成し、このスプレー線の繊維に滲み込ませたワックスを作業用模型のポスト孔に挿入し、ワックスの固化後に採取したときに、ポスト部と歯冠部を有しかつスプレー線の軸頭を歯冠部の上方へ突出させてなることを特徴とするメタルコア鋳造リングの作成用ワックスパターン。
【請求項２】
前記スプレー線は繊維をスプレー線の尖端を覆うようにして軸尖端部分に付着して該繊維にワックスを滲みこませて尖端が尖った円錐形状のワックス体を接着保持させてなる請求項１記載のメタルコア鋳造リングの成作用ワックスパターン。
【請求項３】
前記スプレー線は軸長を３０ｍｍとし、繊維をスプレー線の尖端を覆うようにして軸先端から５ｍｍの部分に付着して該繊維にワックスを滲み込ませて接着保持させて、軸頭がワックスの上方へ１０〜１５ｍｍ程度突出するように形成してなる請求項１又は２記載のメタルコア鋳造リングの成作用ワックスパターン。
【請求項４】
スプレー線は木材からなる請求項１、２又は３記載のメタルコア鋳造リングの成作用ワックスパターン。
【請求項５】
スプレー線は綿からなる繊維を付着してなる請求項１〜３又は４記載のメタルコア鋳造リングの成作用ワックスパターン。
【請求項６】
スプレー線は合成樹脂からなり該スプレー線の先端に繊維を付着して該繊維に液状ワックスを滲み込ませて形成し、このスプレー線の繊維に滲み込ませたワックスを作業用模型のポスト孔に挿入し、ワックスの固化後にポスト孔から採取したワックスパターンをスプレー線を介して円錐台に植立して鋳造リングの中に納めて埋没材を充填し、この鋳造リングを炉内で加熱してワックスと共にスプレー線及び繊維を焼去することにより、埋没材の中にワックスパターンの焼去跡の空洞とこの空洞に連通するスプレー線の焼去跡の湯道を形成することを特徴とするメタルコア鋳造リングの成形方法。
【発明の詳細な説明】
【０００１】
【発明の属する技術分野】
本発明は、歯科治療、特に、単根歯の治療にいて、ポスト成形を施した歯牙に埋め込み設置するメタルコアを成形するための鋳造リングの作成用ワックスパターン及び該ワックスパターンを用いたメタルコア鋳造リングの成形方法に関するものである。
【０００２】
【従来の技術】
歯科治療、特に単根歯の治療において、歯牙の神経を抜き取った跡の根管に根管充填剤を充填するという根管治療を施した後、根管をくり貫いて拡大してポスト成形を施し、前記ポスト成形により拡大した根管にメタルコアを埋め込み設置してメタルコアと歯牙の表面に金属冠を被着している。
【０００３】
前記メタルコアは鋳造リングにより鋳造されるが、従来のこの種鋳造リングは、詳細を後述するように、メタルコアを象ったワックスパターンにより鋳造リングの中に空洞を形成し、この空洞に溶融金属を流し込んでメタルコアを成形している。そして、前記ワックスパターンの従来の採取方法としては、ポスト形成した歯牙を印象して、図１０に示すように、ポスト成形により拡大した根管に相当するポスト孔（イ）を有する作業模型（ロ）の石膏を形成し、この作業模型（ロ）のポスト孔（イ）の中に液状ワックスを注ぎ込んでポスト部（ハ）と歯冠部（ニ）を有するワックスパターン（ホ）を固化して成形し、この固化したワックスパターン（ホ）の歯冠部（ニ）の上面一部を軟化させて、全長が約１５ｍｍの金属製のスプルー線（ヘ）の先端を２〜３ｍｍ程度を前記歯冠部（ニ）の上に剌し込んで設置し、ワックスが固化した後、前記スプルー線（ヘ）を摘んで引き抜くことにより、作業模型（ロ）からワックスパターン（ホ）を分離して採取している。
【０００４】
次に、作業模型（ロ）から採取した前記ワックスパターン（ホ）は、図８及び図９に示すように、スプルー線（ヘ）を介して円錐台（ト）に植立させて鋳造リング（チ）の中に納め、そして、この鋳造リング（チ）の中に耐熱石膏の埋没材（リ）を充填することによりワックスパターンが埋没材（リ）の中に埋め込まれる。そして埋没材（リ）が自然硬化した後に鋳造リング（チ）から円錐台（ト）を外し、それから鋳造リング（チ）を炉に入れて加熱し、ワックスが柔らかくなった時点で鋳造リング（チ）を炉から取り出して埋没材（り）の中のワックスパターン（ホ）からスプルー線（ヘ）を抜き取り、この鋳造リング（チ）を再び炉の中に入れて更に加熱してワックスを焼去する。この状態でワックスパターン（ホ）を焼去した跡の埋没材（リ）の中にワックスパターン（ホ）と同形の空洞とスプルー線（ヘ）の抜き跡を湯道とする鋳造リング（チ）を形成する。そして最後に、鋳造リング（チ）の湯道から空洞の中に溶融した金属を流し込んでメタルコアを成形している。
【０００５】
【発明が解決しようとする課題】
従来のワックスパターンの成形において、作業模型のポスト孔にワックスを流し込むときに、根管の下端の底面まで確実にワックスを充填させるには十分に熟練した技術を必要とする困難な作業であった。
【０００６】
また、ポスト成形において、根管を拡大する際に根管の側面の僅かな削り過ぎ、即ち、アンダーカットがあると、作業模型のポスト孔にもアンダーカットがそのままの形状で印象され、このようなアンダーカットのある作業模型のポスト孔に充填したワックスパターンを抜き取るときに、スプルー線を引くと、ポスト孔の孔幅の抵抗が大き過ぎて、ワックスパターンに２〜３ｍｍ程度の深さで突き剌してあるに過ぎないスプルー線はワックスから分離してしまって、ワックスパターンの採取が不可能となる問題点があった。
【０００７】
更に、通常は、図８及び図９に示すように、１個の鋳造リングの中に複数のワックスパターンを埋没させて複数のメタルコアを成形するが、ワックスパターンからスプルー線を抜き取る工程において、複数本のスプルー線は鋳造リングの中心線に向けて集中させて円錐台に植立しているので、スプルー線を抜き取る際に、他の湯道を傷つけたり破壊したりすることのないように細心の注意を払わなければならない困難な作業であった。
【０００８】
本発明は、従来の技術の有する問題点に鑑みてなされたものであって、その目的とするところは、合成樹脂からなるスプルー線の先端に繊維を付着し、この繊維に液状ワックスを滲み込ませて作業模型のポスト孔に挿入し、スプルー線の先端を作業模型のポスト孔の先端まで剌し込むことによりポスト孔底部まで十分に確実なワックスの充填を可能としすると共に多少のアンダーカットのある作業模型のポスト孔からでもワックスパターンの採取を可能にし、また、合成樹脂からなるスプルー線はワックスの焼去と共に焼去することにより湯道を傷つけたり破壊したりすることなく確実に確保できるようにし、更に、鋳造メタルの加熱途中で、スプルー線の抜き取りのために炉からの出し入れを不要とし、しかも、ワックスの焼去時間内でスプルー線及び繊維も焼去可能としたメタルコア鋳造リングの作成用ワックスパターン及びメタルコア鋳造リングの成形方法を提供することにある。
【０００９】
【課題を解決するための手段】
上記目的を達成するために、本発明に係るメタルコア鋳造リングの作成用ワックスパターンは、作業用模型により採取するワックスパターンにおいて、スプレー線は合成樹脂からなり先端に繊維を付着して該繊維に液状ワックスを滲み込ませて形成し、このスプレー線の繊維に滲み込ませたワックスを作業用模型のポスト孔に挿入し、ワックスの固化後に採取したときに、ポスト部と歯冠部を有しかつスプレー線の軸頭を歯冠部の上方へ突出させてなる。
【００１０】
本発明にかかるメタルコア鋳造リングの成形方法は、スプルー線は合成樹脂からなり該スプルー線に繊維を巻つけて該繊維に液状ワックスを滲み込ませて形成し、このスプルー線の繊維に滲みたワックスを作業用模型のポスト孔に挿入し、ワックスの固化後にポスト孔から採取したワックスパターンをスプルー線を介して円錐台に植立して鋳造リングの中に納めて埋没材を充填し、この鋳造リングを炉内で加熱してワックスと共にスプルー線及び繊維を焼去することにより、埋没材の中にワックスパターンの焼去跡の空洞とこの空洞に連通するスプルー線の焼去跡の湯道を形成することを特徴とする。
【００１１】
前記スプルー線は、軸長を約３０ｍｍとし、繊維をスブルー線の尖端を覆うようにして軸先端から約５ｍｍの部分に付着し、この繊維にワックスを滲み込ませて先端が尖った円錐形状のワックス体を接着保持し、該ワックス体の上方に、軸頭が約１０〜１５ｍｍ程度突出するように形成するのが好ましい。
【００１２】
スプルー線は本材または合成樹脂からなるのが好ましい。
【００１３】
前記繊維は、本綿、合成繊維、半合成繊維からなるのが好ましい。
【００１４】
【発明の実施の形態】
本発明の実施の形態を図面に基づいて説明すると、図１は根管治療を終了した単根歯にポスト形成を施した状態を示す断面図で、１は歯牙、２は歯肉、３は歯槽骨、４は歯髄を示し、歯科治療において、単根歯は神経を抜いた後の根管５に根管充填剤６を充填して根管治療を施し、次に、根管５をくり抜いて拡大したポスト７を形成する。そして、このポスト７に図７に示すメタルコア８を埋め込んでメタルコア８の露出部と歯牙１の表面に金属冠（図示せず）が被せられる。
【００１５】
前記メタルコア８は鋳造リング９により成形されるが、この鋳造リング９は、メタルコア８を象ったワックスパターン１０により形成される。前記鋳造リング９を形成するに当たって、図４のポスト形成を施した歯牙１を印象して、石膏により、図４に示すように、ポスト孔７ａを有する作業模型１１を作成する。そして、作業模型１１のポスト孔７ａにワックスを充填して、メタルコア８を成形するためのワックスパターン１０を採取する。
【００１６】
本発明において、前記ワックスパターン１０を採取するために、スプルー線１２は、図２に示すように、合成樹脂から所定長さの細軸になり且つ先端に繊維１３を付着し、このスプルー線１２に付着した繊維１３に液状ワックスを滲み込ませて形成する。そして、スプルー線１２の先端が前記作業模型１１のポスト孔７ａの先端に十分届くまで挿入することにより、繊維１３に滲み込ませたワックスをポスト孔７ａ全体の隅々に十分にかつ確実に充填させて、図４に示すように、ポスト部１０ａを形成すると共に該ポスト部１０ａの上部に歯冠部１０ｂを形成し、スプルー線１２の軸頭が歯冠部１０ｂの上方に突出される。ワックスが固化した状態で、スプルー線１２を作業模型１１のポスト孔７ａから引き抜くことにより所望のポスト部１０ａと歯冠部１０ｂを有するワックスパターン１０を採取することができる。
【００１７】
なお、本発明のスプルー線１２は、軸長を約３０ｍｍとし、図２に示すように、繊維１３をスプルー線１２の尖端を覆うようにして軸先端から約５ｍｍの部分に付着して該繊維１３にワックスを滲み込ませ軸頭がワックスパターン１０の歯冠部１０ｂの上方へ約１０〜１５ｍｍ程度突出するように形成するのが好ましい。また、繊維１３にワックスを滲み込ませる場合、例えば逆円錐形状に形成した孔の中に液状ワックスを入れておき、スプルー線１２の先端の繊維１３をワックスの中に浸すことにより、図３に示すような先端が尖った円錐形に固められ且つ繊維１３を介してスプルー線１２に確実に取りつけ保持されたワックス体１２ａを得ることができる。このワックス体１２ａは適宜温度の温水に入れて柔らかくしてからポスト孔７ａに充填することにより、良質のワックスパターン１０を採取することができる。
【００１８】
尚又、前記スプルー線１２及び繊維１３は炉内でのワックスの通常の焼去時間内で焼去が可能な材質のものが使用される。例えば、スプルー線１２は合成樹脂又は本材から形成され、繊維１３は綿、又は合成繊維、半合成繊維からなるのが好ましい。
【００１９】
本発明の鋳造リング９の成形方法において、作業模型１１から採取したワックスパターン１０は、従来と同じ手段を用いて、図５に示すように、円錐台１４の中心部に備える植立部にスプルー線１０の軸頭部を介して植立保持して鋳造リング９の中に収容し、そして該鋳造リング９の中に埋没材１５を充填することによりワックスバターン１０が埋没材１５の中に埋没設置される。そして埋没財１５が自然硬化した後にワックスパターン１０が埋没している鋳造リング９を炉により加熱処理する。本発明においては、炉に入れた鋳造リング９は、ワックスが焼去される時間内において、例えば約６００〜７００℃で所定時間加熱（加熱時間は炉の機種によって性能が異なる）することにより、綿花１３とワックスを焼去し、埋没材１５の中にワックスパターン１０と同形の焼去跡の空洞１６を形成し、そして同時に、スプルー線１２の焼去跡に湯道１７が形成され、図６に示す鋳造リング９が得られる。
【００２０】
そして、従来と同じ工程により、湯道１７から埋没材１５の空洞１６へ溶解した金属を加圧して流し込むことにより、図７に示すメタルコア８を成形する。
【００２１】
図５及び図６において、鋳造リングの形成過程を理解し易くするために、１個の鋳造リング９に１個のワックスバターン１０を収容した状態で説明したが、通常は、図８及び図９に示すように、１個の鋳造リング９の中に複数のワックスパターンが収容され、そして、１個の鋳造リングにより複数個のメタルコアが成形される。
【００２２】
【発明の効果】
本発明は上記のような構成であるから、スプルー線は、繊維を介してワックスを良好に絡みつけてあるので、スプルー線をポスト孔に挿入したときに、繊維に滲み込んだワックスがスプルー線からずれたりすることなく、作業模型のポスト孔の奥端の隅々まで十分に確実に行き届かせて充填することが可能となり、その結果、希望の形状のワックスパターンを得ることができる。
【００２３】
また、歯牙の根管をくり貫いて拡大する際に、多少の削り過ぎ等によるアンダーカットが生じている場合でも、スプルー線は、ポスト孔の最下端まで挿入されているので、多少の引き抜き抵抗があっても容易に抜き取ることが可能であり、しかも、ワックスは繊維を介してスプルー線に強固に接着保持されているので、スプルー線を引き抜くときの引き抜き抵抗に抗してワックスパターンの形を壊すことなく容易確実に離脱採取することができる。
【００２４】
更に、合成樹脂若しくは本材からなるスプルー線、及び綿繊維若しくは合成繊維は、ワックスの通常の焼去時間の範囲において完全燃焼し、しかも、従来のような加熱途中で鋳造リングを炉から取り出してスプルー線を抜き取る面倒な工程を不要とし、スプルー線の焼去跡に湯道を傷つけることなく極めて容易に形成することが可能であり、また繊維とワックスの焼去跡に希望通りの所定の空洞を形成することができ、その結果、ポスト部の先端がポスト成形された歯牙の拡大した根管に緻密に一致させることができる良質のメタルコアを極めて容易確実に得ることができる等の効果を奏する。
【図面の簡単な説明】
【図１】本発明におけるポスト形成した状態の単根歯の断面図である。
【図２】本発明におけるスプルー線に繊維を付着して示す正面図である。
【図３】本発明におけるスプルー線にワックス体を接着保持した状態を示す縦断正面図である。
【図４】本発明におけるワックスパターンを成形した状態を示す作業模型の断面図である。
【図５】本発明における作業模型から取り出したワックスパターンを円錐台に植立して鋳造リングに収容した状態を示す断面図である。
【図６】本発明におけるワックスパターン及びスプルー線焼去処理した状態の鋳造リングを示す断面図である。
【図７】本発明における鋳造リングから成形したメタルコアの正面図である。
【図８】従来における１個の鋳造リングに複数のワックスパターンを収容した状態を示す断面図である。
【図９】従来における１個の鋳造リングに複数のワックスパターンを収容した状態を示す平面図である。
【図１０】従来に係る作業模型にワックスパターンを形成した断面図である。
【符号の説明】
８  メタルコア
９  鋳造リング
１０  ワックスパターン
１１  作業模型
１２  スプルー線
１３  綿花
１４  円錐台
１５  埋没材
１６  空洞
１７  湯道
【図１】
0003699974.tif 000002
【図２】
0003699974.tif 000003
【図３】
0003699974.tif 000004
【図４】
0003699974.tif 000005
【図５】
0003699974.tif 000006
【図６】
0003699974.tif 000007
【図７】
0003699974.tif 000008
【図８】
0003699974.tif 000009
【図９】
0003699974.tif 000010
【図１０】
0003699974.tif 000011